ШИХТА ДЛЯ ПРОИЗВОДСТВА ПОРИСТОГО ЗАПОЛНИТЕЛЯ
CHARGE FOR PRODUCTION OF POROUS FILLER

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является улучшение пористой структуры заполнителя, получаемого из шихты.
о
2
о
Технический результат достигается тем, что шихта для производства пористого заполнителя, содержащая глину монтмориллонитовую и уголь, дополнительно содержит подмыльный щелок, предварительно разведенный в горячей воде с температурой 85-90С, при следующем соотношении компонентов, мас.%: глина монтмориллонитовая 94,5-97,5; размолотый до удельной поверхности 2000-2500 см/г уголь 2,0-4,0; подмыльный щелок, предварительно разведенный в горячей воде с температурой 85-90С, 0,5-1,5.
В таблице приведены составы шихты для производства пористого заполнителя.
Таблица
Компоненты
Состав, мас.%:
1
2
3
Глина монтмориллонитовая
97,5
96,0
94,5
Размолотый до удельной поверхности 2000-2500 см<sup>2</sup>/г уголь
2,0
3,0
4,0
Подмыльный щелок
0,5
1,0
1,5
В составе шихты для производства пористого заполнителя используют глины монтмориллонитовые, включающие Аl-монтмориллонит и Fe-монтмориллонит (нонтронит).
Подмыльный щелок - жидкость коричневого цвета, отход мыловаренного производства, состоящий из 85-90 мас.% воды, 0,5-0,3 мас.% омыленных жирных кислот и 7-14 мас.% поваренной соли.
2
Компоненты сырьевой смеси дозируют в требуемых количествах. Уголь размалывают до порошкообразного состояния (удельная поверхность 2000-2500 см/г). Уголь, подмыльный щелок (предварительно разведенный в горячей воде с температурой 85-90°С) и глину монтмориллонитовую смешивают. Из полученной шихты с влажностью 18-20% формуют гранулы размером 20-40 мм, которые сушат до влажности не более 6% и обжигают при температуре 1000-1100°C.
Источники информации
1. SU 1161500, С04В 31/00,1985.